(57)【要約】【課題】電気特性に優れると共に表面の滑り性にも優れた電子写真感光体を提供する。【解決手段】導電性支持体上に感光層が形成された電子写真感光体であって、該感光層におけるバインダー樹脂が、下記一般式（Ｉ）で表される構成単位を含み、且つ、樹脂中の窒素化合物の含有量が重量で１００ｐｐｍ以下のポリアリレート樹脂である電子写真感光体。2006178509.tif 000009〔式（Ｉ）中、Ｘは、置換基を有していてもよいアルキレン基、置換基を有していてもよいシクロアルキレン基、置換基を有していてもよいフェニルアルキレン基、置換基を有していてもよいフルオレンジイル基、エーテル基、カルボニル基、チオエーテル基、スルフィニル基、スルホニル基、又は単結合を示し、Ｙは置換基を有していてもよいフェニレン基、置換基を有していてもよいビフェニレン基、又は置換基を有していてもよいナフチレン基を示し、二つのベンゼン環は置換基を有していてもよい。〕【特許請求の範囲】
【請求項１】
導電性支持体上に感光層が形成された電子写真感光体であって、該感光層におけるバインダー樹脂が、下記一般式（Ｉ）で表される構成単位を含み、且つ、樹脂中の窒素化合物の含有量が重量で１００ｐｐｍ以下のポリアリレート樹脂であることを特徴とする電子写真感光体。
【化１】
2006178509.tif 000008
〔式（Ｉ）中、Ｘは、置換基を有していてもよいアルキレン基、置換基を有していてもよいシクロアルキレン基、置換基を有していてもよいフェニルアルキレン基、置換基を有していてもよいフルオレンジイル基、エーテル基、カルボニル基、チオエーテル基、スルフィニル基、スルホニル基、又は単結合を示し、Ｙは置換基を有していてもよいフェニレン基、置換基を有していてもよいビフェニレン基、又は置換基を有していてもよいナフチレン基を示し、二つのベンゼン環は置換基を有していてもよい。〕
【請求項２】
前記一般式（Ｉ）の構成単位におけるＸがメチレン基である請求項１に記載の電子写真感光体。
【請求項３】
前記一般式（Ｉ）中のＹが置換基を有していてもよい１，３−結合のフェニレン基の構成単位と置換基を有していてもよい１，４−結合のフェニレン基の構成単位とからなり、１，３−結合のフェニレン基の構成単位の割合が、１，４−結合のフェニレン基の構成単位との合計量に対して、０．１〜１．０のモル比である請求項１又は２に記載の電子写真感光体。
【請求項４】
前記一般式（Ｉ）の構成単位における二つのベンゼン環が、３，５−ジメチル置換のものである請求項１乃至３のいずれかに記載の電子写真感光体。
【発明の詳細な説明】
【技術分野】
【０００１】
本発明は、電子写真感光体に関し、更に詳しくは、電気特性に優れると共に表面の滑り性にも優れた電子写真感光体に関する。
【背景技術】
【０００２】
従来より、電子写真方式の画像形成方法として、導電性支持体上に感光層が形成された感光体を一様に帯電させ、次いで、露光せしめて、露光された部分の電荷を消散させて静電荷潜像を形成し、露光されていない部分に荷電させたトナーを付着させることによってその静電荷潜像を可視化させて現像し、得られた可視像を転写紙等の転写材に転写せしめ、加熱、加圧等によってその可視像を転写材に定着させる方法が、即時に高品質の画像が得られることから、複写機やプリンター等において広く利用されている。
【０００３】
そして、その感光体の感光層としては、電荷発生物質と電荷輸送物質とを含有する一層からなる単層型と、電荷発生物質を含有する電荷発生層と電荷輸送物質を含有する電荷輸送層との二層からなる積層型とがあるが、いずれも、層形成性等の製造上の利点もあって、電荷発生物質及び電荷輸送物質による層形成には、アクリル系樹脂、スチレン系樹脂、塩化ビニル系樹脂、ポリカーボネート樹脂、ポリエステル樹脂、ポリスルホン樹脂等のバインダー樹脂が用いられており、更に、ポリアリレート樹脂を用いることも知られている（例えば、下記特許文献１等を参照。）。
【０００４】
一方、従来のこれらの感光層は、転写材へのトナー転写後に、表面に残留するトナーの除去及び除電等が行われ、表面を初期化されて繰り返し使用されることから求められる、帯電のし易さ及び除電のし易さ等の電気特性と、転写材等との繰り返しの接触によっても円滑に作動するための表面の滑り性とにおいて、両者を両立させ得てはおらず、これに対して、例えば、電荷発生物質又は／及び電荷輸送物質の種類或いは使用量、バインダー樹脂の分子量、無機フィラー等の添加剤の併用等の種々の面からの検討もなされているが、依然として両者を両立させ得てはおらず、更なる改良が求められているのが現状である。
【特許文献１】特開昭５６−１３５８４４号公報
【発明の開示】
【発明が解決しようとする課題】
【０００５】
本発明は、前述の従来技術に鑑みてなされたもので、従って、本発明は、電気特性に優れると共に表面の滑り性にも優れた電子写真感光体を提供することを目的とする。
【課題を解決するための手段】
【０００６】
本発明者等は、前記課題を解決すべく鋭意検討した結果、感光層におけるバインダー樹脂として特定のポリアリレート樹脂を用いることによって前記目的が達成できることを見出し本発明を完成したもので、即ち、本発明は、導電性支持体上に感光層が形成された電子写真感光体であって、該感光層におけるバインダー樹脂が、下記一般式（Ｉ）で表される構成単位を含み、且つ、樹脂中の窒素化合物の含有量が重量で１００ｐｐｍ以下のポリアリレート樹脂である電子写真感光体、を要旨とする。
【０００７】
【化１】
2006178509.tif 000002
〔式（Ｉ）中、Ｘは、置換基を有していてもよいアルキレン基、置換基を有していてもよいシクロアルキレン基、置換基を有していてもよいフェニルアルキレン基、置換基を有していてもよいフルオレンジイル基、エーテル基、カルボニル基、チオエーテル基、スルフィニル基、スルホニル基、又は単結合を示し、Ｙは置換基を有していてもよいフェニレン基、置換基を有していてもよいビフェニレン基、又は置換基を有していてもよいナフチレン基を示し、二つのベンゼン環は置換基を有していてもよい。〕
【発明の効果】
【０００８】
本発明によれば、電気特性に優れると共に表面の滑り性にも優れた電子写真感光体を提供することができる。
【発明を実施するための最良の形態】
【０００９】
本発明の電子写真感光体は、導電性支持体上に形成された感光層のバインダー樹脂が、下記一般式（Ｉ）で表される構成単位を含むポリアリレート樹脂であることが必須である。下記一般式（Ｉ）で表される構成単位を含まないポリアリレート樹脂では感光層として電気特性と滑り性を両立させることが困難となる。
【００１０】
【化２】
2006178509.tif 000003
【００１１】
〔式（Ｉ）中、Ｘは、置換基を有していてもよいアルキレン基、置換基を有していてもよいシクロアルキレン基、置換基を有していてもよいフェニルアルキレン基、置換基を有していてもよいフルオレンジイル基、エーテル基、カルボニル基、チオエーテル基、スルフィニル基、スルホニル基、又は単結合を示し、Ｙは置換基を有していてもよいフェニレン基、置換基を有していてもよいビフェニレン基、又は置換基を有していてもよいナフチレン基を示し、二つのベンゼン環は置換基を有していてもよい。〕
【００１２】
ここで、Ｘがアルキレン基であるときの炭素数は、１〜１０であるのが好ましく、１〜４であるのが更に好ましく、又、シクロアルキレン基であるときの炭素数は、３〜１０であるのが好ましく、５〜７であるのが更に好ましく、又、フェニルアルキレン基であるときのアルキレン基の炭素数は、１〜４であるのが好ましく、１〜３であるのが更に好ましい。
【００１３】
又、Ｘがアルキレン基、シクロアルキレン基、フェニルアルキレン基、又はフルオレンジイル基であるときの置換基、及び、Ｙのフェニレン基、ビフェニレン基、ナフチレン基の置換基としては、例えば、炭素数１〜４のアルキル基、フェニル基、ベンジル基、ニトロ基、ハロゲン原子等が挙げられ、又、二つのベンゼン環における置換基としては、例えば、炭素数１〜４のアルキル基、フェニル基、ハロゲン原子等が挙げられる。
【００１４】
本発明においては、前記式（Ｉ）で表される構成単位として、Ｘがアルキレン基、又はフェニルアルキレン基であるものが好ましく、メチレン基であるものが特に好ましい。又、Ｙが置換基を有していてもよい１，３−結合のフェニレン基の構成単位と、置換基を有していてもよい１，４−結合のフェニレン基の構成単位とからなり、１，３−結合のフェニレン基の構成単位の割合が、１，４−結合のフェニレン基の構成単位との合計量に対して、０．１〜１．０のモル比であるものが好ましく、０．４〜０．６のモル比であるものが特に好ましい。又、二つのベンゼン環が、３−メチル置換又は３，５−ジメチル置換であるものが好ましく、３，５−ジメチル置換であるものが特に好ましい。
【００１５】
尚、本発明における前記ポリアリレート樹脂は、芳香族ジオールと芳香族ジカルボン酸又はそのクロライドとを溶融重合法、溶液重合法、又は界面重合法で反応させる公知の方法によって製造される。
【００１６】
その芳香族ジオールとしては、具体的には、例えば、ビス（４−ヒドロキシフェニル）メタン〔ビスフェノールＦ〕、ビス（３−メチル−４−ヒドロキシフェニル）メタン、ビス（３，５−ジメチル−４−ヒドロキシフェニル）メタン、１，１−ビス（４’−ヒドロキシフェニル）エタン、１，１−ビス（３’−メチル−４’−ヒドロキシフェニル）エタン、１，１−ビス（３’，５’−ジメチル−４’−ヒドロキシフェニル）エタン、２，２−ビス（４’−ヒドロキシフェニル）プロパン〔ビスフェノールＡ〕、２，２−ビス（３’−メチル−４’−ヒドロキシフェニル）プロパン、２，２−ビス（４’−ヒドロキシフェニル）ブタン、２，２−ビス（４’−ヒドロキシフェニル）オクタン等のビス（ヒドロキシフェニル）アルカン類、１，１−ビス（４’−ヒドロキシフェニル）シクロペンタン、１，１−ビス（４’−ヒドロキシフェニル）シクロヘキサン〔ビスフェノールＺ〕、１，１−ビス（４’−ヒドロキシフェニル）−３，３，５−トリメチルシクロヘキサン等のビス（ヒドロキシフェニル）シクロアルカン類、ビス（４−ヒドロキシフェニル）フェニルメタン、ビス（３−メチル−４−ヒドロキシフェニル）フェニルメタン、ビス（２，６−ジメチル−４−ヒドロキシフェニル）フェニルメタン、ビス（３，５−ジメチル−４−ヒドロキシフェニル）フェニルメタン、ビス（２，３，６−トリメチル−４−ヒドロキシフェニル）フェニルメタン、ビス（３−ｔ−ブチル−４−ヒドロキシフェニル）フェニルメタン、ビス（３−フェニル−４−ヒドロキシフェニル）フェニルメタン、ビス（３−フルオロ−４−ヒドロキシフェニル）フェニルメタン、ビス（３−ブロモ−４−ヒドロキシフェニル）フェニルメタン、ビス（４−ヒドロキシフェニル）−４−フルオロフェニルメタン、ビス（３−フルオロ−４−ヒドロキシフェニル）−４−フルオロフェニルメタン、ビス（４−ヒドロキシフェニル）−４−クロロフェニルメタン、ビス（４−ヒドロキシフェニル）−４−ブロモフェニルメタン、ビス（３，５−ジメチル−４−ヒドロキシフェニル）−４−フルオロフェニルメタン、１，１−ビス（４’−ヒドロキシフェニル）−１−フェニルエタン〔ビスフェノールＰ〕、１，１−ビス（３’−メチル−４’−ヒドロキシフェニル）−１−フェニルエタン、１，１−ビス（３’−ｔ−ブチル−４’−ヒドロキシフェニル）−１−フェニルエタン、１，１−ビス（３’−フェニル−４’−ヒドロキシフェニル）−１−フェニルエタン、１，１−ビス（４’−ヒドロキシフェニル）−１−（４’−ニトロフェニル）エタン、１，１−ビス（３’−ブロモ−４’−ヒドロキシフェニル）−１−フェニルエタン、１，１−ビス（４’−ヒドロキシフェニル）−１−フェニルプロパン、ビス（４−ヒドロキシフェニル）ジフェニルメタン、ビス（４−ヒドロキシフェニル）ジベンジルメタン等のビス（ヒドロキシフェニル）フェニルアルカン類、ビス（４−ヒドロキシフェニル）エーテル、ビス（３−メチル−４−ヒドロキシフェニル）エーテル等のビス（ヒドロキシフェニル）エーテル類、ビス（４−ヒドロキシフェニル）ケトン、ビス（３−メチル−４−ヒドロキシフェニル）ケトン等のビス（ヒドロキシフェニル）ケトン類、ビス（４−ヒドロキシフェニル）スルフィド、ビス（３−メチル−４−ヒドロキシフェニル）スルフィド等のビス（ヒドロキシフェニル）スルフィド類、ビス（４−ヒドロキシフェニル）スルホキシド、ビス（３−メチル−４−ヒドロキシフェニル）スルホキシド等のビス（ヒドロキシフェニル）スルホキシド類、ビス（４−ヒドロキシフェニル）スルホン〔ビスフェノールＳ〕、ビス（３−メチル−４−ヒドロキシフェニル）スルホン等のビス（ヒドロキシフェニル）スルホン類、９，９−ビス（４’−ヒドロキシフェニル）フルオレン、９，９−ビス（３’−メチル−４’−ヒドロキシフェニル）フルオレン等のビス（ヒドロキシフェニル）フルオレン類等が挙げられ、中で、ビス（３，５−ジメチル−４−ヒドロキシフェニル）メタン、ビス（３，５−ジメチル−４−ヒドロキシフェニル）フェニルメタンが好ましく、ビス（３，５−ジメチル−４−ヒドロキシフェニル）メタンが特に好ましい。
【００１７】
又、その芳香族ジカルボン酸又はそのクロライドとしては、具体的には、例えば、フタル酸、イソフタル酸、テレフタル酸、４，４’−ジフェニルジカルボン酸、４，４’−ジフェノキシエタンジカルボン酸、４，４’−ジフェニルエーテルジカルボン酸、４，４’−ジフェニルスルホンジカルボン酸、１，５−ナフタレンジカルボン酸、２，６−ナフタレンジカルボン酸、及びそれらのクロライド等が挙げられ、中で、イソフタル酸、テレフタル酸が好ましく、この両者の併用が特に好ましい。
【００１８】
更に、本発明におけるバインダー樹脂としての前記ポリアリレート樹脂は、樹脂中の窒素化合物の含有量が重量で１００ｐｐｍ以下であることが必須であり、窒素化合物の含有量が５０ｐｐｍ以下であるのが好ましい。窒素化合物の含有量が前記範囲超過では、感光層としての電気特性が劣ることとなる。
【００１９】
前記ポリアリレート樹脂中の窒素化合物の前記含有量は、重合時における触媒量の低減化、又は、再沈法、吸着法、カラム精製法等による精製によって達成することができる。
【００２０】
又、本発明において、感光層のバインダー樹脂として、前記ポリアリレート樹脂の他に、本発明の効果を損なわない範囲で、例えば、スチレン、ブタジエン、アクリル酸エステル、メタクリル酸エステル、アクリロニトリル、酢酸ビニル、塩化ビニル、ビニルアルコール、ビニルブチラール、ビニルピロリドン等のビニル化合物の単独重合体又は共重合体、ポリカーボネート樹脂、ポリエステル樹脂、ポリアミド樹脂、ポリウレタン樹脂、ポリサルホン樹脂、メチルセルロース、ヒドロキシメチルセルロース、セルロースエーテル、フェノキシ樹脂、エポキシ樹脂等が併用されていてもよい。
【００２１】
尚、本発明の電子写真感光体における導電性支持体としては、特に限定されるものではなく、例えば、アルミニウム、ステンレス鋼、ニッケル、銅、亜鉛、インジウム、銀、金等の金属、及び、ポリエステル樹脂等の樹脂フィルム、ガラス、紙等の絶縁性基体上にアルミニウム、ニッケル、銅、亜鉛、パラジウム等の金属、酸化錫、酸化インジウム等の金属酸化物等の蒸着層を設けた積層体等からなるドラム状、シート状、ベルト状、或いはシームレスベルト状の、従来より用いられているものが挙げられる。尚、その際の金属シートとしての厚みは、通常２０〜５００μｍ程度、金属蒸着層としての厚みは、通常、４００〜１０００Å程度である。
【００２２】
又、前記導電性支持体上に形成された感光層としては、電荷発生物質と電荷輸送物質がバインダー樹脂中に分散された一層からなる単層型と、電荷発生物質がバインダー樹脂中に分散された電荷発生層と、電荷輸送物質がバインダー樹脂中に分散された電荷輸送層の二層からなる積層型のいずれであってもよい。
【００２３】
その電荷発生物質としても、特に限定されるものではなく、例えば、セレン、及びセレン−テルル合金等のその合金、セレン化砒素、硫化亜鉛、硫化カドミウム、硫化アンチモン等の金属硫化物、酸化亜鉛、酸化チタン等の金属酸化物、アモルファスシリコン等のシリコン系材料等の無機光導電性物質、フタロシアニン系、アゾ系、キナクリドン系、多環キノン系、ピリリウム系、ペリレン系、インジゴ系、チオインジゴ系、アントアントロン系、ピラントロン系、シアニン系等の各種染顔料等の有機光導電性物質等が挙げられる。中でも、珪素、チタン、バナジウム、ガリウム、銅、亜鉛、インジウム、錫等の金属、又はその酸化物、塩化物、水酸化物が配位した、又は無配位のフタロシアニン系顔料、モノアゾ、ビスアゾ、トリスアゾ、ポリアゾ等のアゾ系顔料が好ましい。これらの電荷発生物質は、単独で又は２種以上を併用して用いられる。
【００２４】
尚、電荷発生層における前記電荷発生物質と前記バインダー樹脂との量比は、電荷発生物質１００重量部に対してバインダー樹脂５〜５００重量部であるのが好ましく、２０〜３００重量部であるのが更に好ましい。
【００２５】
又、その電荷輸送物質としても、特に限定されるものではなく、例えば、ポリアセナフチレン、ポリビニルアントラセン、ポリビニルピレン、ポリビニルカルバゾール等の有機高分子化合物、スチレン、スチルベン等の芳香族炭化水素化合物及びその誘導体、アリール置換アミン、アリール置換ヒドラゾン等の含窒素化合物及びその誘導体、カルバゾール、アクリジン、ピラゾリン、イミダゾール、ベンズイミダゾール、イミダゾリジン、イミダゾロン、フェナジン、トリアゾール等の含窒素複素環式化合物及びその誘導体、チアゾール、チアジアゾール、ベンゾチアゾール等の含窒素含硫黄複素環式化合物及びその誘導体、オキサゾール、オキサジアゾール等の含窒素含酸素複素環式化合物及びその誘導体等の有機低分子化合物等が挙げられる。又、更に、ベンゾキノン、ナフトキノン、アントラキノン、ジフェノキノン、フルオレノン等の化合物及びその誘導体等も挙げられる。これらの電荷輸送物質は、電荷発生物質との組み合わせ等により選択して、単独で又は２種以上を併用して用いられる。
【００２６】
尚、電荷輸送層における前記電荷輸送物質と前記バインダー樹脂との量比は、電荷輸送物質１００重量部に対してバインダー樹脂１０〜５００重量部であるのが好ましく、３０〜３００重量部であるのが更に好ましい。
【００２７】
又、本発明において、感光層には、必要に応じて、ジシアノキノメタン、テトラシアノキノジメタン、ジシアノキノビニル基含有芳香族エステル等のシアノ化合物類、２，４，６−トリニトロフルオレノン等のニトロ化合物類、ペリレン等の縮合多環芳香族化合物類、ジフェノキノン誘導体類、キノン類、アルデヒド類、ケトン類、エステル類、酸無水物類、フタリド類、置換又は無置換サリチル酸の金属塩又は金属錯体類、芳香族カルボン酸の金属塩又は金属錯体類等の電子吸引性化合物が添加されていてもよく、更に、例えば、酸化防止剤、熱安定剤、紫外線吸収剤、帯電防止剤、滑剤、離型剤、可塑剤、着色剤、難燃剤等の添加剤が添加されていてもよい。
【００２８】
又、前記導電性支持体と前記感光層との間には下引き層が設けられていてもよく、その下引き層は、酸化アルミニウム、酸化珪素、酸化チタン、酸化鉄、酸化亜鉛、酸化ジルコニウム等の金属酸化物、チタン酸カルシウム、チタン酸ストロンチウム、チタン酸バリウム等のチタン酸金属塩、窒化チタン、窒化珪素等の窒化物、炭化チタン、炭化珪素等の炭化物等の微粒子が、通常、ポリアクリル酸、ポリビニルアルコール、ポリビニルブチラール、ポリウレタン樹脂、ポリアミド樹脂、セルロース、カゼイン、エポキシ樹脂、フェノール樹脂、メラミン樹脂等のバインダー樹脂中に分散されてなり、それらの微粒子とバインダー樹脂を溶媒或いは分散媒に溶解或いは分散させた塗布液として支持体表面に塗布し、乾燥させることにより、好ましくは０．０１〜５０μｍ、更に好ましくは０．１〜１０μｍの厚みで形成される。
【００２９】
本発明の感光体の積層構造としては、単層型感光層の場合、例えば、支持体／感光層、支持体／下引き層／感光層等が挙げられ、又、積層型感光層の場合、例えば、支持体／電荷発生層／電荷輸送層、支持体／電荷輸送層／電荷発生層、支持体／下引き層／電荷発生層／電荷輸送層、支持体／下引き層／電荷輸送層／電荷発生層等が挙げられ、本発明における感光層のバインダー樹脂としての前記ポリアリレート樹脂は、これらの感光層、又は、電荷発生層或いは電荷輸送層のいずれに用いられていてもよいが、前記各種積層構造の中で、表面側の感光層、又は電荷発生層或いは電荷輸送層には少なくとも用いられているのが好ましい。
【００３０】
又、前記各種の積層構造の感光体の表面には、更に、前述のバインダー樹脂等を主成分とする表面保護層が、好ましくは０．０１〜２０μｍ、更に好ましくは０．１〜１０μｍの厚みで設けられていてもよい。
【００３１】
本発明において、感光層の形成は、単層型の場合には、前記電荷発生物質、前記電荷輸送物質、及び前記ポリアリレート樹脂、或いは更に必要に応じて用いられる他バインダー樹脂や添加剤等を、溶媒或いは分散媒に溶解或いは分散させた塗布液として、積層型の場合には、前記電荷発生物質、及び前記ポリアリレート樹脂或いは他バインダー樹脂や添加剤等を、溶媒或いは分散媒に溶解或いは分散させた塗布液として、又、前記電荷輸送物質、及び前記ポリアリレート樹脂或いは他バインダー樹脂や添加剤等を、溶媒或いは分散媒に溶解或いは分散させた塗布液として、前記支持体上に、或いはその上に形成された下引き層上に、乾燥膜厚として、単層型の場合、好ましくは５〜５０μｍ、更に好ましくは１０〜３０μｍ、積層型の場合、電荷発生層は好ましくは０．０１〜５μｍ、更に好ましくは０．０５〜２μｍ、電荷輸送層は好ましくは１０〜５０μｍ、更に好ましくは１３〜３５μｍとなるように塗布し、乾燥させることによりなされる。
【００３２】
尚、その際の塗布液の作製に用いられる溶媒或いは分散媒としては、例えば、ｎ−ブチルアミン、イソプロパノールアミン、ジエチルアミン、トリエタノールアミン、エチレンジアミン、トリエチレンジアミン等の含窒素化合物類、アセトン、メチルエチルケトン、シクロヘキサノン等のケトン類、ベンゼン、トルエン、キシレン等の芳香族炭化水素類、クロロホルム、ジクロロメタン、１，２−ジクロロエタン、１，１，２−トリクロロエタン、１，１，１−トリクロロエタン、テトラクロロエタン、１，２−ジクロロプロパン、トリクロロエチレン等の塩素化炭化水素類、メチルアルコール、エチルアルコール、イソプロピルアルコール等のアルコール類、メチルセロソルブ、テトラヒドロフラン、１，４−ジオキサン等のエーテル類、エチルアセテート、ブチルアセテート等のエステル類、Ｎ，Ｎ−ジメチルホルムアミド、ジメチルスルホキシド等の非プロトン性極性溶媒類等が挙げられ、これらは単独で又は２種以上を併用して用いられる。
【００３３】
又、その際の塗布法としては、例えば、ディッピング法、スプレー法、バーコーター法、ブレード法、ロールコーター法、ワイヤーバー法、ナイフコーター法等が挙げられる。
【００３４】
尚、塗布液或いは分散液の作製において、単層型感光層用の場合、及び積層型感光層における電荷輸送層用の場合には、固形分濃度を好ましくは４０重量％以下、更に好ましくは１０〜３５重量％、粘度を好ましくは５０〜３００ｃｐｓとし、又、積層型感光層における電荷発生層用の場合には、固形分濃度を好ましくは１５重量％以下、更に好ましくは１〜１０重量％、粘度を好ましくは０．１〜１０ｃｐｓとする。
【００３５】
本発明の電子写真感光体は、電気特性に優れると共に表面の滑り性にも優れ、複写機やプリンター等に組み込まれて好適に使用される。
【００３６】
本発明の電子写真感光体の使用において、帯電器としては、コロトロン、スコロトロン等のコロナ帯電器、帯電ロール、帯電ブラシ等の接触帯電器等が用いられ、露光は、ハロゲンランプ、蛍光灯、レーザー（半導体、Ｈｅ−Ｎｅ）、ＬＥＤ、感光体内部露光方式等により行われる。又、現像は、カスケード現像、一成分絶縁トナー現像、一成分導電トナー現像、二成分磁気ブラシ現像等の乾式現像方式や湿式現像方式等により、転写は、コロナ転写、ローラ転写、ベルト転写等の静電転写法、圧力転写法、粘着転写法等により、定着は、熱ローラ定着、フラッシュ定着、オーブン定着、圧力定着等により行われ、又、クリーニングは、ブラシクリーナー、磁気ブラシクリーナー、静電ブラシクリーナー、磁気ローラクリーナー、ブレードクリーナー等を用いて行われる。
【実施例】
【００３７】
以下、本発明を実施例により更に具体的に説明するが、本発明はその要旨を越えない限り以下の実施例に限定されるものではない。
【００３８】
（実施例１）
厚み７５μｍの二軸延伸ポリエチレンテレフタレート樹脂フィルムの表面に厚み７００Åのアルミニウム蒸着層を形成した導電性支持体を用い、その支持体の蒸着層上に、以下に示す電荷発生層用塗布液をワイヤーバーにて塗布し、乾燥させて、厚み０．５μｍの電荷発生層を形成した。
【００３９】
（電荷発生層用塗布液）
電荷発生物質として、ＣｕＫα線による粉末Ｘ線スペクトルにおいてブラッグ角（２θ±０．２°）２７．３°に最大回折ピークを有し、２４．２°、９．７°、及び７．４°に回折ピークを有する結晶型オキシチタニウムフタロシアニン１０重量部と、バインダー樹脂としてのポリビニルブチラール（電気化学工業社製「♯６０００−Ｃ」）５重量部とを、５００重量部の１，２−ジメトキシエタンと共に、サンドグラインドミルで粉砕、分散処理した塗布液。
【００４０】
次いで、その電荷発生層上に、以下に示す電荷輸送層用塗布液をアプリケーターにて塗布し、乾燥させて、厚み２０μｍの電荷輸送層を形成することにより、電子写真感光体を作製した。
【００４１】
（電荷輸送層用塗布液）
電荷輸送物質として以下に示すヒドラゾン誘導体を用い、その７０重量部と、バインダー樹脂として、前記一般式（Ｉ）におけるＸがメチレン基、Ｙが１，３−結合のフェニレン基と１，４−結合のフェニレン基とからなり、１，３−結合のフェニレン基の構成単位の割合が、１，４−結合のフェニレン基の構成単位との合計量に対して０．５のモル比であり、二つのベンゼン環が３，５−ジメチル置換の以下に示す構成単位からなり、且つ、樹脂中の窒素化合物の含有量が重量で７４ｐｐｍのポリアリレート樹脂１００重量部とを、４００重量部のテトラヒドロフラン／トルエン（重量比７／３）の混合溶媒に溶解させた塗布液。尚、樹脂中の窒素化合物の含有量は、微量全窒素分析装置（三菱化学社製「ＴＮ−１０型」）を用いて測定した。
【００４２】
【化３】
2006178509.tif 000004
【００４３】
【化４】
2006178509.tif 000005
【００４４】
得られた電子写真感光体について、以下に示す方法で除電性、及び表面の滑り性を評価し、結果を表１に示した。
【００４５】
（除電性）
感光体を感光体特性測定器（川口電気社製「モデルＥＰＡ８１００」）に装着し、アルミニウム面への流れ込み電流を５０μＡになるように帯電させた後、７８０ｎｍの単色光にて露光して除電した後の残留電位（Ｖr）を測定した。
【００４６】
（表面滑り性）
全自動摩擦磨耗試験機（協和界面科学社製「ＤＦＰＭ−ＳＳ」）を用い、厚み２ｍｍ、幅１ｃｍのウレタンゴム片を、感光層表面にトナーを０．１ｍｇ／ｃｍ2 の量で均一に振りかけた感光体サンプル表面に４５度の角度で押し当て、荷重２００ｇ、速度５ｍｍ／秒、ストローク２０ｍｍ、繰り返し回数１００回の条件で、摩擦係数を測定した。
【００４７】
（実施例２）
電荷輸送層におけるバインダー樹脂として、樹脂中の窒素化合物の含有量が２１ｐｐｍのポリアリレート樹脂を用いた他は、実施例１と同様にして電子写真感光体を作製し、除電性、及び表面の滑り性を評価し、結果を表１に示した。
【００４８】
（実施例３）
電荷輸送層におけるバインダー樹脂として、樹脂中の窒素化合物の含有量が９．５ｐｐｍのポリアリレート樹脂を用いた他は、実施例１と同様にして電子写真感光体を作製し、除電性、及び表面の滑り性を評価し、結果を表１に示した。
【００４９】
（比較例１）
電荷輸送層におけるバインダー樹脂として、樹脂中の窒素化合物の含有量が１２０ｐｐｍのポリアリレート樹脂を用いた他は、実施例１と同様にして電子写真感光体を作製し、除電性、及び表面の滑り性を評価し、結果を表１に示した。
【００５０】
（比較例２）
電荷輸送層におけるバインダー樹脂として、以下に示す構成単位のポリカーボネート樹脂（樹脂中の窒素化合物の含有量が２０ｐｐｍ）を用いた他は、実施例１と同様にして電子写真感光体を作製し、除電性、及び表面の滑り性を評価し、結果を表１に示した。
【００５１】
【化５】
2006178509.tif 000006
【００５２】
【表１】
2006178509.tif 000007